(57)【要約】【課題】硬化性シリコーンゴム組成物を初めとして、硬化性ゴム組成物が変質するのを防止しつつ、例えば、変色、硬化などの物性が悪化するのを防止しつつ、長期間に渡って保存したり、保存中に高温にさらされることがあっても、良好に保存することを可能にする方法を提供する。【解決手段】硬化性ゴム組成物を、容器内の気相に含まれる酸素が実質的に除去されているガスバリア性容器内に密封した状態で保存することを特徴とする硬化性ゴム組成物の保存方法。【選択図】  なし【特許請求の範囲】
【請求項１】
硬化性ゴム組成物を、容器内の気相に含まれる酸素が実質的に除去されているガスバリア性容器内に密封した状態で保存することを特徴とする硬化性ゴム組成物の保存方法。
【請求項２】
前記容器内に酸素吸収剤を密封することにより、容器内の気相に含まれる酸素が実質的に除去されていることを特徴とする請求項１に記載の保存方法。
【請求項３】
前記酸素吸収剤が、脂肪族不飽和基を有する化合物を酸素吸収性物質として含有することを特徴とする請求項２に記載の保存方法。
【請求項４】
前記脂肪族不飽和基を有する化合物が、不飽和脂肪酸化合物および／または脂肪族不飽和基を有する炭化水素系重合物であることを特徴とする請求項３に記載の保存方法。
【請求項５】
前記容器内の気相が、さらに湿気が実質的に除去されていることを特徴とする請求項１〜４のいずれか一項に記載の保存方法。
【請求項６】
前記容器内に脱湿剤を密封することにより、容器内の気相に含まれる湿気が実質的に除去されていることを特徴とする請求項５に記載の保存方法。
【請求項７】
前記硬化性ゴム組成物が、湿気バリア性容器内に密封された状態で前記ガスバリア性容器に密封されていることを特徴とする請求項１〜６のいずれか一項に記載の保存方法。
【請求項８】
前記硬化性ゴム組成物が、常温硬化性ゴム組成物である請求項１〜７のいずれか一項に記載の保存方法。
【請求項９】
前記硬化性ゴム組成物が、湿気硬化性ゴム組成物である請求項１〜８のいずれか一項に記載の保存方法。
【請求項１０】
前記湿気硬化性ゴム組成物が、シランカップリング剤を含有することを特徴とする請求項９に記載の保存方法。
【請求項１１】
前記湿気硬化性ゴム組成物が、湿気硬化性シリコーンゴム組成物である請求項９または１０に記載の保存方法。
【発明の詳細な説明】
【０００１】
【発明の属する技術分野】
本発明は、硬化性ゴム組成物を、物性を良好に保持したまま保存する方法に関する。
【０００２】
【従来の技術】
シリコーンゴムは、他の有機ゴムに比べて、耐熱性、耐寒性等に優れ、広い温度範囲において、低圧縮永久歪等の安定したゴム物性、高絶縁破壊強さ等の電気特性等を維持するという特徴を有するので、電気・電子、自動車、建築等の業界で幅広く使用されている。このようなシリコーンゴムは通常、硬化性シリコーンゴム組成物を硬化させることにより得られる。硬化性シリコーンゴム組成物としては、例えば、縮合硬化性組成物、白金系触媒を用いる付加硬化性組成物、過酸化物硬化性組成物、および、紫外線硬化性組成物等の放射線硬化性組成物が挙げられる。硬化性シリコーンゴム組成物は、基本的に、シリコーンベースポリマー、充填剤、架橋剤および硬化触媒を含有してなり、さらに接着性を付与する目的で種々の接着性付与剤が配合されることもある。
【０００３】
前記の接着性付与剤としては、加水分解性シリル基、ならびに、有機官能基と反応または相互作用する官能基を分子内に有するシランカップリング剤がしばしば用いられる。前記の接着性付与剤の具体例としては、γ−アミノプロピルトリエトキシシラン、Ｎ−（β−アミノエチル）−γ−アミノプロピルトリメトキシシラン等が挙げられる。
【０００４】
硬化性シリコーンゴム組成物を長期間に渡って保存したり、保存中に常温を超える温度にさらされると、しばしば該ゴム組成物に変色が見られる。接着性付与剤が変色要因の一つであることは既知である。該ゴム組成物に変色が起こると、良好な外観または意匠性が求められる用途において、そのゴム組成物はもはや使用することができないため、前記の変色を防止しつつ、該ゴム組成物を保存する方法の開発が望まれていた。
【０００５】
湿気硬化性シリコーンゴム組成物は、大気中の湿気と反応して硬化するため、従来、保存容器内に脱湿剤とともに密封して保存されてきた。しかし、脱湿剤を使用して系内の湿気を除去しても、長期間に渡って保存したり、保存中に高温にさらされることがあると、該ゴム組成物に変色が生じる。
【０００６】
特開２００１−２１９９７３号には、分包された硬化性シリコーン組成物を減圧下で保存する方法が記載されているが、工業的に簡便な方法ではない。
【０００７】
このように、これまでのところ、硬化性シリコーンゴム組成物を変質を防止しつつ、簡便に保存できる方法は知られていない。
【０００８】
【発明が解決しようとする課題】
本発明の目的は、硬化性シリコーンゴム組成物を初めとして、硬化性ゴム組成物を変質、例えば、変色、硬化性等の物性の悪化を防止しつつ、長期間保存したり、保存中に高温にさらされることがあっても、良好に保存することができる方法を提供することである。
【０００９】
【課題を解決するための手段】
本発明は、上記の課題を解決するために、
硬化性ゴム組成物を、容器内の気相に含まれる酸素が実質的に除去されているガスバリア性容器内に密封した状態で保存することを特徴とする硬化性ゴム組成物の保存方法、を提供する。
以下、本発明についてさらに詳細に説明する。
【００１０】
【発明の実施の形態】
〔酸素の除去〕
本明細書において、「実質的に酸素を除去した状態」とは、ガスバリア性容器内の酸素濃度が５％以下、好ましくは１％以下、特に好ましくは０．１％以下である状態を意味する。前記の酸素濃度を達成するための方法は限定されないが、下記に示した酸素吸収剤をガスバリア性容器内に密封する方法、希ガス、窒素等の不活性ガスで容器内の酸素をパージする方法等が挙げられ、特に、酸素吸収剤をガスバリア性容器内に密封する方法が好ましい。
【００１１】
〔湿気の除去〕
本発明の方法では、ガスバリア性容器内は、酸素だけでなく、湿気も実質的に除去された状態にあることが好ましい。特に、保存する硬化性ゴム組成物が湿気硬化性である場合に好ましい。
【００１２】
本明細書において「実質的に湿気を除去した状態」とは、ガスバリア性容器内の相対湿度が１０％以下、好ましくは５％以下、特に好ましくは１％以下である状態を意味する。前記の相対湿度を達成するための方法は限定されないが、下記に示した脱湿剤を密封する方法、不活性ガスで容器内の湿気をパージする方法等が挙げられ、特に、脱湿剤を密封する方法が好ましい。
【００１３】
本発明の方法では、該硬化性ゴム組成物を湿気バリア性容器に密封した後に、上記の酸素が実質的に除去されているガスバリア性容器内に密封して保存することも好ましい。具体的には、例えば、該硬化性ゴム組成物を湿気バリア性容器内に密封した後に、この湿気バリア性容器を酸素吸収剤とともにガスバリア性容器内に密封することにより、上記の状態を作ることができる。
また、該硬化性ゴム組成物をガスバリア性容器内に酸素吸収剤および脱湿剤とともに密封することも好ましい。
【００１４】
ガスバリア性容器内の酸素濃度または相対湿度のいずれか一方が上記の範囲を超えると、上記の湿気硬化性ゴム組成物は、保存中に変色したり、加水分解・縮合により増粘したり、硬化したりするので、該湿気硬化性ゴム組成物の外観、作業性、硬化性等の物性等を長期間に渡り安定して維持することが困難である。
【００１５】
〔硬化性ゴム組成物〕
本発明の保存方法を適用することができる硬化性ゴム組成物は、特に限定されない。例えば、白金系触媒を用いる付加硬化性ゴム組成物、過酸化物硬化性ゴム組成物、および、紫外線硬化性ゴム組成物等の放射線硬化性ゴム組成物、湿気硬化性ゴム組成物等に適用することができ、特に常温硬化性ゴム組成物に好適に適用することができる。該硬化性ゴム組成物の具体例としては、シリコーン系、変成シリコーン系、アクリル系、ポリスルフィド系、ポリウレタン系、ポリイソブチレン系等の硬化性ゴム組成物が挙げられ、好ましくはシリコーン系、変性シリコーン系の硬化性ゴム組成物であり、特に好ましくはα，γ−ジヒドロキシジメチルポリシロキサン等のジオルガノポリシロキサンをベースポリマーとする湿気硬化性シリコーンゴム組成物である。
なお、該湿気硬化性ゴム組成物はシランカップリング剤を含有していることが好ましい。
【００１６】
〔酸素吸収剤〕
本発明の実施に用いられる酸素吸収剤は特に限定されないが、酸素吸収の際に湿気を必要としないものが好ましい。この酸素吸収剤は、少なくとも酸素吸収性物質（以下、主剤ともいう）を含有してなり、必要に応じて、酸素吸収促進物質、担体物質および酸性物質吸収剤を含んでいてもよい。
【００１７】
・酸素吸収性物質
酸素吸収性物質としては、脂肪族不飽和基を有する化合物が好ましく、例えば、不飽和脂肪酸化合物、脂肪族不飽和基を有する炭化水素系重合物、特に鎖状の炭化水素系重合物等が挙げられる。
【００１８】
前記の酸素吸収性物質として用いられる不飽和脂肪酸化合物は、炭素原子数が１０以上であるものが好ましく、例えば、炭素−炭素２重結合を少なくとも１個有する不飽和脂肪酸、それらの塩およびエステルである。該不飽和脂肪酸ならびにそれらの塩およびエステルは置換基、例えば、水酸基、ホルミル基等を有していてもよい。
【００１９】
これらの不飽和脂肪酸化合物の具体例としては、オレイン酸、リノール酸、リノレン酸、アラキドン酸、パリナリン酸、リシノール酸またはダイマー酸等の不飽和脂肪酸、それらのエステル類、それらのエステルを含有する油脂、金属塩等が挙げられ、好ましくは不飽和脂肪酸である。これらは、一種単独でまたは二種以上の混合物として用いることができる。また、不飽和脂肪酸として、植物油または動物油から得られる不飽和脂肪酸、例えば、アマニ油脂肪酸、大豆油脂肪酸、桐油脂肪酸、糠油脂肪酸、胡麻油脂肪酸、綿実油脂肪酸、菜種油脂肪酸、トール油脂肪酸等を用いることもできる。
【００２０】
また、酸素吸収性物質として用いられる脂肪族不飽和基を有する、特に鎖状の炭化水素系重合物は、炭素原子数が１０以上であるものが好ましく、炭素−炭素２重結合を少なくとも１個有する重合物である。該重合物は、置換基として、例えば、水酸基、アミノ基、ホルミル基、カルボキシル基等を有していてもよい。脂肪族不飽和基を有する鎖状炭化水素重合物の具体例としては、ブタジエン、イソプレン、１，３−ペンタジエン等のオリゴマーや重合体が挙げられ、好ましくはブタジエンおよびイソプレンのオリゴマーや重合体、特に好ましくはブタジエンおよびイソプレンのオリゴマーである。
上述した酸素吸収性物質は１種単独で用いても、２種以上を組み合わせて用いてもよい。
【００２１】
・酸素吸収促進物質
本発明の酸素吸収剤は、上述した酸素吸収性物質のほかに、酸素吸収促進物質を含有することが好ましい。
酸素吸収促進物質としては、例えば、有機化合物の自動酸化を促進する金属塩、ラジカル開始剤等が挙げられる。金属塩としては、例えば、Ｃｕ、Ｆｅ、Ｃｏ、Ｎｉ、Ｃｒ、Ｍｎ等の遷移金属の塩が好ましく、特にナフテン酸コバルトが好ましい。ラジカル開始剤としては、例えば、パーオキシケタール類、パーオキシエステル類、ジアシルパーオキサイド類等の有機過酸化物が好ましく、特にジアシルパーオキサイド類が好ましい。これらの酸素吸収促進物質は１種単独で用いても、２種以上を組み合わせて用いてもよい。
【００２２】
・担体物質
担体物質は酸素吸収性物質および／または場合により酸素吸収促進物質の支持体として働くものであり、例えば、天然パルプや合成パルプを含有してなる紙や合成紙、シリカゲル、アルミナ、活性炭、ゼオライト、パーライト、活性白土等が挙げられる。特に、酸素吸収性物質および／または酸素吸収促進物質が液状である場合には、担体物質として、シリカゲル、活性炭、ゼオライト、活性白土等の吸着性物質を用いるのが好ましい。また、担体物質に脱湿剤としての作用を有するものを選ぶことにより、該担体物質に脱湿剤としての機能を付加することもできる。担体物質は１種単独でも、２種以上を組み合わせて用いてもよい。
【００２３】
・酸性物質吸収剤
ガスバリア性容器内に酸素吸収性物質の反応により硫化水素、亜硫酸ガス等の酸性物質等が生成し存在すると、硬化性ゴム組成物は保存中に悪影響を受けて硬化性が低下する恐れがある。したがって、長期間保存したり、保存中に高温にさらされる恐れがある場合には、酸性物質吸収剤を併用することが好ましい。
【００２４】
酸性物質吸収剤は、ガスバリア性容器内に存在する酸性物質を吸収または吸着する。この酸性物質吸収剤としては、特に限定されないが、例えば、アルカリ金属またはアルカリ土類金属の酸化物、水酸化物、炭酸塩、および、有機酸塩、ならびに、有機アミン類が挙げられ、好ましくはアルカリ金属、アルカリ土類金属の炭酸塩が用いられる。具体例としては、炭酸カルシウム、炭酸マグネシウム、炭酸ナトリウム、炭酸カリウム、炭酸水素ナトリウム等が挙げられ、好ましくは炭酸カルシウム、炭酸水素ナトリウム、特に好ましくは炭酸カルシウムである。これらの酸性物質吸収剤は１種単独で用いても、２種以上を組み合わせて用いてもよい。なお、上記の担体物質または脱湿剤に塩基性物質を選ぶことで、前記の酸性物質等を吸収または吸着できる機能を持たせることもできる。上記のように担体物質または脱湿剤が酸性物質吸収または吸着の機能を有する場合には、改めて酸性物質吸収剤を添加する必要はない。
【００２５】
・その他
酸素吸収剤を構成する各成分の割合は、酸素吸収性物質１００重量部に対し、酸素吸収促進物質を好ましくは０．０１〜４０重量部、特に好ましくは０．１〜５重量部、担体物質を好ましくは１〜１０００重量部、特に好ましくは５０〜５００重量部、ならびに、酸性物質吸収剤を好ましくは１〜１０００重量部、特に好ましくは５０〜５００重量部であり、必要に応じて、添加することができる。
【００２６】
酸素吸収剤は、各成分（酸素吸収性物質、ならびに、必要に応じて用いられる、酸素吸収促進物質、担体物質および／または酸性物質吸収剤）を上記の割合で混合し、必要に応じて、顆粒、錠剤、シート状等にして用いられる。前記の酸素吸収剤は、その他にも、例えば、紙または不織布を基材とする公知の通気性包装材に包装した状態で使用される。この通気性包装材の形態は限定されることなく、目的に応じて、例えば、小袋、シート、ブリスター容器等の形態をとることができる。
【００２７】
また塵埃に弱い硬化性ゴム組成物には、防塵対策として、上記のように包装したもの（以下、包装体ともいう）を酸素および湿気の透過に支障をきたさない無塵包装材で、さらに覆うことも可能である。但し、包装体自体が防塵性を有する場合、または、包装材に防塵対策が施されている場合には、該包装体を無塵包装材で覆う必要はない。
【００２８】
前記の無塵包装材は通気性のあるものであれば特に限定されず、その具体例としては、紙、不織布等が挙げられる。
【００２９】
なお、上記の酸素吸収剤の使用量は、少なくとも密封されたガスバリア性容器内の気体中に含まれる酸素を実質的に吸収することができる量であり、好ましくはその量の１．１〜１０倍、特に好ましくはその量の１．５〜３倍の量である。上記の脱湿剤の使用量は、少なくとも密封容器内の気体中に含まれる湿気を実質的に吸収することができる量であり、好ましくはその量の１．１〜５００倍、特に好ましくはその量の１０〜１００倍の量である。双方とも、前記の使用量は、使用するガスバリア性容器のバリア性能に応じて選ばれる。
【００３０】
〔脱湿剤〕
本発明の実施に用いられる脱湿剤は特に限定されないが、該脱湿剤の具体例としては、天然パルプや合成パルプを含む合成紙、シリカゲル、アルミナ、活性炭、ゼオライト、パーライト、活性白土、生石灰、酸化バリウム、塩化カルシウム、臭化バリウム、水素化カルシウム、硫酸カルシウム、塩化マグネシウム、酸化マグネシウム、硫酸マグネシウム、硫酸アルミニウム、硫酸ナトリウム、炭酸ナトリウム、炭酸カリウム、塩化亜鉛等が挙げられ、好ましくはシリカゲル、アルミナ、ゼオライト、塩化カルシウム、特に好ましくはシリカゲル、ゼオライトである。これらの脱湿剤は１種単独で用いても、２種以上を併用してもよい。また、前記の脱湿剤は、酸素吸収剤とは別の通気性包装材で包装した状態で用いても、前記の酸素吸収剤と一緒に、場合により、混合して、包装して用いてもよい。
【００３１】
〔バリア性容器〕
・ガスバリア性容器
本発明の実施に用いられるガスバリア性容器は、ガスバリア性を有する材料からなる容器である。このガスバリア性容器の材料としては、例えば、プラスチック、金属、ガラス等のガスバリア性材料が挙げられる。容器の形態は密封された収納空間があれば特に限定されず、例えば、箱状、袋状、缶状等が挙げられる。ガスバリア性フィルム１枚または２枚で組成物を包み、周縁を熱融着して密封したもの等も利用できる。
【００３２】
該ガスバリア性容器に硬化性ゴム組成物を封入する際に、例えば、不活性ガスラインに接続された不活性ガス導入管の先端を容器の奥まで挿入し、十分な量の乾燥窒素ガス等の不活性ガスを容器内に吹き込んで空気を追い出し、その後もしばらく前記不活性ガスの吹き込みを継続しながら該容器の開放部を閉じ、最後に熱融着等をして密封することにより、容器内の気体を置換してもよい。この不活性ガス置換により、酸素吸収剤および脱湿剤、特に酸素吸収剤の使用量の低減につながる。
【００３３】
・湿気バリア性容器
本発明の実施に用いられる湿気バリア性容器は、湿気バリア性を有する材料からなる容器である。この湿気バリア性容器の材料としては、例えば、樹脂、金属、金属ラミネート樹脂、紙等の湿気バリア性材料が挙げられる。容器の形態は、密封された収納空間があれば特に限定されず、例えば、箱状、袋状等が挙げられる。湿気バリア性フィルムで組成物を包み、筒状カートリッジに密封したもの等も利用できる。
【００３４】
【実施例】
以下で、実施例および比較例を用いて本発明を詳細に説明するが、下記の実施例は本発明を限定するものではない。
【００３５】
＜実施例１＞
硬化性ゴム組成物（信越化学（株）製、脱ブタノンオキシム型縮合硬化性シリコーンゴム組成物、商品名：ＫＥ−４５Ｔ）１００ｇをポリエチレンフィルム（１００ｍｍ×１５０ｍｍ×０．０５ｍｍ）で包み、この包装した硬化性ゴム組成物をＲＰ剤（三菱瓦斯化学製、酸素吸収脱湿剤、商品名：ＲＰ−０３Ａ）１包とともにアルミニウムラミネートパック（２２０ｍｍ×３００ｍｍ、三菱瓦斯化学製、商品名：ＡＢ２２０３００）に入れ、該アルミニウムラミネートパック開口部をインパルスシーラーにより熱融着して密封した後に、恒温乾燥器中で７０℃で７日間保存した。その後、前記のアルミニウムラミネートパックおよびポリエチレンフィルムを開封して、前記の硬化性ゴム組成物の性状および色の変化について、下記の判断基準にしたがって評価した。
【００３６】
＜実施例２＞
硬化性ゴム組成物（信越化学（株）製、脱アセトン型縮合硬化性シリコーンゴム組成物、商品名：ＫＥ−３４８Ｔ）１００ｇをポリエチレンフィルム（１００ｍｍ×１５０ｍｍ）で包み、この硬化性ゴム組成物をＲＰ剤（三菱瓦斯化学製、酸素吸収脱湿剤、商品名：ＲＰ−０３Ａ）１包とともにアルミニウムラミネートパック（２２０ｍｍ×３００ｍｍ、三菱瓦斯化学製、商品名：ＡＢ２２０３００）に入れ、該アルミニウムラミネートパック開口部をインパルスシーラーにより熱融着して密封した後に、恒温乾燥器中で７０℃で７日間保存した。その後、前記のアルミニウムラミネートパックおよびポリエチレンフィルムを開封して、前記の硬化性ゴム組成物の性状および色の変化について、下記の判断基準にしたがって評価した。
【００３７】
＜実施例３、４＞
大豆油脂肪酸１００重量部とナフテン酸コバルト（Ｃｏ含有量：８重量％）２０重量部との混合物にゼオライト３５０重量部を添加し、均一になるように混合した。その後、得られた粉粒物５ｇと水酸化カルシウム２．５ｇとを混合して、不織布（１００ｍｍ×１００ｍｍ、（株）日油（ＮＺガーゼ）製）に包み、これを保存剤Ａとした。その保存剤Ａ１包（７．５ｇ入り）をＲＰ剤の代わりにアルミニウムラミネートパックに入れ、密封した以外は実施例１および２と同様にして実験を行った。
【００３８】
＜比較例１、２＞
ＲＰ剤を入れずにアルミニウムラミネートパックを密封した以外は実施例１および２と同様にして実験を行った。
【００３９】
＜比較例３、４＞
ＲＰ剤を入れずに、乾燥窒素ラインに接続された乾燥窒素ガス導入管の先端をアルミニウムラミネートパックの底部に挿入し、該アルミニウムラミネートパック内の酸素濃度が約８％になるまで乾燥窒素で置換した後に、該アルミニウムラミネートパックを密封した以外は実施例１および２と同様にして実験を行った。
【００４０】
＜比較例５、６＞
ＲＰ剤の代わりに鉄粉（Ａｌｄｒｉｃｈ製、商品名：Ｐｏｗｄｅｒ−３２５  メッシュ）５ｇをアルミニウムラミネートパックに入れ、該アルミニウムラミネートパックを密封した以外は実施例１および２と同様にして実験を行った。
【００４１】
＜比較例７、８＞
ＲＰ剤の代わりに塩化カルシウム５ｇをアルミニウムラミネートパックに入れ、該アルミニウムラミネートパックを密封した以外は実施例１および２と同様にして実験を行った。
【００４２】
＜比較例９、１０＞
ＲＰ剤の代わりに水酸化カルシウム５ｇをアルミニウムラミネートパックに入れ、該アルミニウムラミネートパックを密封した以外は実施例１および２と同様にして実験を行った。
【００４３】
以上の実施例および比較例の結果を表１に示す。なお、表中における該硬化性ゴム組成物の保存後の性状および変色について、下記の基準により評価した。
＜硬化性ゴム組成物の評価基準＞
・保存後の性状
○：ペースト状または液状であり、作業性は良好であった。
×：増粘、ゲル化等が認められ、作業性は不良であった。
・保存後の変色
○：目視で検出できる変色は認められなかった。
△：若干の変色が認められた。
×：黄色に変色した。
【００４４】
【表１】
2004285123.tif 000002
【００４５】
＜評価＞
比較例１、２のように、脱湿剤および酸素吸収剤をアルミニウムラミネートパックに同封しなかった場合には、保存後の硬化性ゴム組成物に変色が認められた。比較例３、４のように、アルミニウムラミネートパック内を乾燥窒素で置換したが、脱湿剤および酸素吸収剤をアルミニウムラミネートパックに同封しなかった場合には、保存後の硬化性ゴム組成物に若干の変色が認められた。比較例５、６のように、脱湿剤としては何も同封しなかったが、酸素吸収剤として鉄粉をアルミニウムラミネートパックに同封した場合には、保存後の硬化性ゴム組成物に若干の変色が認められた。比較例７、８のように、酸素吸収剤としては何も同封しなかったが、脱湿剤として塩化カルシウムをアルミニウムラミネートパックに同封した場合には、保存後の硬化性ゴム組成物に若干の変色が認められた。比較例９、１０のように、酸素吸収剤としては何も同封しなかったが、酸性ガス吸収剤として水酸化カルシウムをアルミニウムラミネートパックに同封した場合には、保存後の硬化性ゴム組成物に変色が認められた。
【００４６】
【発明の効果】
本発明である、硬化性ゴム組成物を、容器内の気相に含まれる酸素が実質的に除去されているガスバリア性容器内に密封した状態で保存する方法を用いることにより、硬化性ゴム組成物の変質を防止しつつ、例えば、変色、硬化等の物性の悪化を防止しつつ、長期間に渡って保存したり、保存中に高温にさらされることがあっても、良好に保存することができる。